(57)【要約】【課題】耐汚染性，メンテナンスフリー性に優れ、低コストで、しかもリサイクル性にも優れた親水性ステンレス鋼板を提供する。【解決手段】Ｃ：１．０質量％以下，Ｓｉ：０．２０〜５．０質量％，Ｍｎ：２．０質量％以下，Ｎｉ：１５．０質量％以下，Ｃｒ：１０．０〜３０．０質量％，Ａｌ：０．０１質量％以下，Ｎｂ＋Ｔｉ：２．０質量％以下（０を含む）を含み、残部がＦｅ及び不可避的不純物からなる組成を有する冷延鋼板を、水素比率７０体積％以上の水素−窒素混合ガス雰囲気にて、露点：−７０〜−５０℃、温度：８００〜９５０℃の条件で仕上光輝焼鈍して、皮膜を構成するＳｉ，Ａｌ，Ｆｅ，Ｃｒ，Ｍｎ，Ｎｂ及びＴｉの元素の総和に対してＳｉ≧４０原子％，Ａｌ≦：１０原子％，Ｎｂ＋Ｔｉ≦１０原子％を満たす組成の酸化皮膜を生成する。【選択図】なし【特許請求の範囲】
【請求項１】
Ｃ：１．０質量％以下，Ｓｉ：０．２０〜５．０質量％，Ｍｎ：２．０質量％以下，Ｎｉ：１５．０質量％以下，Ｃｒ：１０．０〜３０．０質量％，Ａｌ：０．０１質量％以下，Ｎｂ＋Ｔｉ：０．１０質量％未満（０を含む）を含み、残部がＦｅ及び不可避的不純物からなる組成を有し、仕上光輝焼鈍により表面に形成された皮膜が、当該皮膜を構成するＳｉ，Ａｌ，Ｆｅ，Ｃｒ及びＭｎの元素の総和に対してＳｉ：４０原子％以上，Ａｌ：１０原子％以下であることを特徴とする親水性ステンレス鋼板。
【請求項２】
Ｃ：１．０質量％以下，Ｓｉ：０．２０〜５．０質量％，Ｍｎ：２．０質量％以下，Ｎｉ：１５．０質量％以下，Ｃｒ：１０．０〜３０．０質量％，Ａｌ：０．０１質量％以下，Ｎｂ＋Ｔｉ：０．１０〜２．０質量％を含み、残部がＦｅ及び不可避的不純物からなる組成を有し、仕上光輝焼鈍により表面に形成された皮膜が、当該皮膜を構成するＳｉ，Ａｌ，Ｆｅ，Ｃｒ，Ｍｎ，Ｎｂ及びＴｉの元素の総和に対してＳｉ：４０原子％以上，Ａｌ：１０原子％以下，Ｎｂ＋Ｔｉ：１０原子％以下であることを特徴とする親水性ステンレス鋼板。
【請求項３】
さらに、Ｃｕ，Ｍｏ及びＮのうちのいずれか一種又は二種以上を合計で５．０質量％以下を含むものである請求項１又は２に記載の親水性ステンレス鋼板。
【請求項４】
請求項１〜３のいずれかに記載の組成を有する冷延鋼板を、水素比率７０体積％以上の水素−窒素混合ガス雰囲気にて、露点：−７０〜−５０℃、温度：８００〜９５０℃の条件で仕上光輝焼鈍することを特徴とする親水性ステンレス鋼板の製造方法。
【発明の詳細な説明】
【技術分野】
【０００１】
本発明は、業務用あるいは家庭用の冷蔵庫，冷凍庫，製氷機，流し台，テーブル，棚，ワゴンなどの厨房機器などに好適なステンレス鋼板であり、鋼板表面に付着する種々の汚れが目立ちにくく、かつ布巾などによる水拭きにより容易に除去できる親水性ステンレス鋼板に関するものである。
【背景技術】
【０００２】
従来、ステンレス鋼板は耐食性に優れるとともに、研磨仕上や光沢仕上などによる様々な意匠性を持つ美麗な外観と清潔感を有することから、各種業務用あるいは家庭用の厨房機器などに使用されている。
しかし、これらの用途においては、人の手肌による接触にさらされるために手垢などの汚れが付着しやすく、また食材，調味料などにより汚れる機会が多くなっている。このため、洗剤を用いた清掃などのメンテナンスを常に心がけないと、外観上の美麗さを失うばかりでなく、汚れを起点とした錆の発生を招きやすいという問題があった。
【０００３】
このような問題を解決する手段の一つとして、付着した汚れを簡単な水洗で除去できるように、ステンレス鋼板の表面を親水化する技術がある。
ステンレス鋼板の表面を親水化する手段としては、非金属である樹脂やセラミックスを被覆することが一般的に用いられているが、他物質を被覆することはコスト増に繋がるばかりでなく、リサイクル性を低下させ、環境負荷を大きくすると言った問題点を有している。
【０００４】
そこで、ステンレス鋼板の表面に適度な凹凸を形成して親水性を高める方法、あるいは熱処理によりステンレス鋼板の表面に特定の元素を濃化させて親水性を付与する方法などが提案されている。
例えば、特許文献１には、酸洗により表面に微細な凹凸を形成することで親水性を高めた高強度複相組織のステンレス鋼板が示されている。また特許文献２には、塩化第二鉄液のスプレーエッチングにより粗化面を形成することによって親水性を付与したオフセット印刷機用ステンレス平板が示されている。
【０００５】
さらに、特許文献３には、研磨仕上したステンレス鋼板を光輝焼鈍して、表面酸化皮膜中の原子濃度比（Ｃｒ＋Ｓｉ＋Ａｌ）／Ｆｅを０．４以上にするとともに、研磨目に直角方向の中心線粗さＲａを０．３０μｍ以下とすることにより汚れ除去性を改善することが示されている。
さらにまた、本出願人は特許文献４で、光輝焼鈍することによりステンレス鋼板の表面に形成された皮膜を、Ｃを除きＳｉ：１５原子％以上，Ｎｂ：５原子％以下，Ｎ：３原子％以下，残部がＡｌ，Ｍｎ，Ｃｒ，Ｆｅ，Ｏからなる組成を有するＳｉＯ2主体の酸化物からなるものとし、しかも鋼板表面における結晶面方位を特定することによって、耐汚染性，メンテナンスフリー性に優れた親水性ステンレス鋼板を低コストで提供することを提案した。
【０００６】
【特許文献１】特開平１１−２７９７０６号公報
【特許文献２】特開平９−３９４２６号公報
【特許文献３】特開平１０−２５９４１８号公報
【特許文献４】特開２００５−１６３１０２号公報
【発明の開示】
【発明が解決しようとする課題】
【０００７】
しかしながら、特許文献１，２で提案されている技術では、表面の凹凸形態を調整することにより親水性を付与する方法であるため、研磨仕上や鏡面仕上などの外観上の意匠性が要求される用途には適用できない。
また、特許文献３で提案された技術では、研磨目の粗さを細かくすることにより汚れ除去性を改善しようとしているが、近年の厳しい要求に対しては必ずしも十分と言えず、付着した汚れが目立ちやすいという欠点を有している。さらにまた、特許文献４で提案した技術も、低コストで親水性ステンレス鋼が得られるものの、耐汚染性という点では、必ずしも十分ではない。
【０００８】
このように、従来の技術では親水性を付与することによりコストアップを招いたり、リサイクルの観点から環境負荷を増加させたりする場合が多かった。また、上記技術で得られる親水性のレベルは、近年要求されてきている耐汚染性やメンテナンスフリー性に対して必ずしも十分ではなかった。
そこで、本発明は、このような問題を解消すべく案出されたものであり、耐汚染性，メンテナンスフリー性に優れ、低コストで、しかもリサイクル性にも優れた親水性ステンレス鋼板を提供することを目的とする。
【課題を解決するための手段】
【０００９】
本発明の親水性ステンレス鋼板は、その目的を達成するため、Ｃ：１．０質量％以下，Ｓｉ：０．２０〜５．０質量％，Ｍｎ：２．０質量％以下，Ｎｉ：１５．０質量％以下，Ｃｒ：１０．０〜３０．０質量％，Ａｌ：０．０１質量％以下，Ｎｂ＋Ｔｉ：２．０質量％以下（０を含む）、さらに必要に応じてＣｕ，Ｍｏ及びＮのうちのいずれか一種又は二種以上を合計で５．０質量％以下を含み、残部がＦｅ及び不可避的不純物からなる組成を有し、仕上光輝焼鈍により表面に形成された皮膜が、当該皮膜を構成するＳｉ，Ａｌ，Ｆｅ，Ｃｒ，Ｍｎ，Ｎｂ及びＴｉの元素の総和に対してＳｉ：４０原子％以上，Ａｌ：１０原子％以下，Ｎｂ＋Ｔｉ：１０原子％以下であることを特徴とする。
このような皮膜が形成されたステンレス鋼板は、前記の組成を有する冷延鋼板を、水素比率７０体積％以上の水素−窒素混合ガス雰囲気にて、露点：−７０〜−５０℃、温度：８００〜９５０℃の条件で仕上光輝焼鈍することにより得られる。
【発明の効果】
【００１０】
本発明者等は、まず、ステンレス鋼板を光輝焼鈍したときに鋼板表面に生成する酸化皮膜に着目して調査・研究を行った結果、表面酸化皮膜の組成を適正化することにより、親水性を著しく向上できることを見いだした。
そして、表面酸化皮膜の組成の適正化が、鋼板成分組成の調整並びに仕上光輝焼鈍時の雰囲気含有水素量，温度及び露点の調整で行えることを見いだしたものである。
したがって、本発明により、鋼板成分組成と光輝焼鈍条件の調整という簡便な手段のみで、親水性に優れたステンレス鋼板を得ることが可能になる。これにより、鋼板表面に付着する種々の汚れが目立ちにくく、かつ布巾などにより水拭きにより容易に除去できるので、各種厨房機器などに好適なステンレス鋼板を低コストで提供することが可能となる。
【発明を実施するための最良の形態】
【００１１】
以下に、本発明の特徴を詳しく説明する。
まず、表面に優れた親水性を付与するためには、表面酸化皮膜の組成を適正化する必要がある。皮膜を構成するＳｉ，Ａｌ，Ｆｅ，Ｃｒ及びＭｎの元素の総和に対してＳｉ：４０原子％以上，Ａｌ：１０原子％以下であることを必須とする。さらにはＮｂ，Ｔｉを含有する場合には、Ｎｂ，Ｔｉを含めた元素の総和に対してＳｉ：４０原子％以上，Ａｌ：１０原子％以下，Ｎｂ＋Ｔｉ：１０原子％以下であることを必須とする。
なお、酸化皮膜を構成する元素比率の特定は、Ｘ線光電子分光法（ＸＰＳ）による鋼板最表面における各元素のピークの積分強度を原子％に換算することに行うことができる。
【００１２】
ステンレス鋼板を光輝焼鈍するとき、Ｆｅ，Ｃｒ及びＳｉの酸化物を主体とした酸化皮膜が形成されるが、この内、ＳｉＯ2が多くなるほど優れた親水性を発揮すると言われている。
すなわち、ＳｉＯ2は酸化物の中ではイオン結合性が比較的大きいと言われている。また酸化物ではその最表面において分極した−ＯＨ基が配列している。このため、イオン結合性が大きいＳｉＯ2主体の酸化皮膜では分極した水分子との間に大きな引力が働くことにより親水性を示す。反対に、イオン結合の小さいＣｒ，Ｆｅ等の酸化物を主体とした酸化皮膜では水分子との親和力が低く親水性が得られない、と考えられている。
【００１３】
そこで、本発明においては、鋼板の成分組成及び光輝焼鈍条件を適正化することにより、主としてＳｉＯ2から構成される酸化皮膜を生成させ、Ｓｉ以外の酸化物、すなわちＡｌ2Ｏ3，Ｆｅ2Ｏ3，Ｃｒ2Ｏ3，ＭｎＯ、或いはさらにＮｂ2Ｏ5やＴｉＯ2などの酸化物の存在量を規制したものである。
後記の実施例で詳述するが、各種実験から、生成された酸化皮膜中のＳｉ元素の量が、皮膜を構成するＳｉ，Ａｌ，Ｆｅ，Ｃｒ，Ｍｎ，Ｎｂ及びＴｉの元素の総和に対して４０原子％以上であれば、優れた親水性を呈することが確認できた。好ましくは、５５原子％以上である。
【００１４】
本発明者等はまた、主としてＳｉＯ2からなる酸化皮膜であっても、Ａｌ酸化物の存在比率が高くなると親水性が低下することを見出した。Ａｌ2Ｏ3はイオン結合性が大きく単体では親水性を示す傾向があるものの、ＳｉＯ2主体の酸化物に対して混入する割合が大きいほど親水性が低下する。この原因については明らかではないが、混合酸化物となることでイオン結合性が低下するものと推測される。
各種実験から、生成された酸化皮膜中のＡｌ元素の量が、皮膜を構成するＳｉ，Ａｌ，Ｆｅ，Ｃｒ，Ｍｎ，Ｎｂ及びＴｉの元素の総和に対して１０原子％を超えると、親水性が著しく低下したことが確認できている。好ましくは、５原子％以下である。
【００１５】
ところで、ステンレス鋼では、一般に耐食性や溶接性などを改善するためにＮｂ，Ｔｉを添加する場合が多いが、Ｎｂ，Ｔｉを含有したステンレス鋼板を光輝焼鈍すると、生成する酸化皮膜中にＮｂ，Ｔｉの酸化物が混入されることになる。これらの酸化物も、ＳｉＯ2を主とする酸化皮膜の親水性を低下させる。Ｎｂ2Ｏ5やＴｉＯ2はある程度イオン結合性を有すると考えられるが、前述のＡｌ2Ｏ3の場合と同様に複合化されるとＳｉＯ2主体の酸化皮膜の親水性を阻害するものと思われる。
各種実験から、生成された酸化皮膜中のＮｂ，Ｔｉ元素の量が、皮膜を構成するＳｉ，Ａｌ，Ｆｅ，Ｃｒ，Ｍｎ，Ｎｂ及びＴｉの元素の総和に対して１０原子％を超えると、親水性が著しく低下したことが確認できている。好ましくは、５原子％以下である。
【００１６】
次に光輝焼鈍で形成される表面酸化皮膜の組成を適正化するために必要な原板の化学的成分組成について説明する。
上記したように、ステンレス鋼板の表面に親水性を持たせるためには、光輝焼鈍後の表面皮膜中のＳｉＯ2量を多くすることが好ましい。一般的には、原板であるステンレス鋼板としては、含有Ｓｉ量が多いものほど好ましいことになる。鋼中に含まれるＳｉ量が少ないと、皮膜中のＳｉ比率が低くなりＳｉＯ2を主体とした酸化皮膜は形成されなくなる。Ｓｉ比率４０原子％以上の酸化皮膜を形成して親水性を得るためには、後述の焼鈍条件を考慮しても、原板としてはＳｉ含有量０．２質量％以上のものを用いる必要がある。より好ましいＳｉ含有量は０．５質量％以上である。
なお、Ｓｉ含有量が５．０質量％を超えると冷間加工性が低下するため、原板としてはＳｉ含有量の上限を５．０質量％とする。
【００１７】
また、ステンレス鋼板表面の親水性を低下させないためには、光輝焼鈍後の表面皮膜中のＡｌ比率を小さくする、すなわち原板鋼に含まれるＡｌ量を少なくする必要がある。光輝焼鈍時に生成する酸化皮膜中のＡｌ比率を１０原子％以下にして優れた親水性を確保するためには、後述の焼鈍条件を考慮しても、原板としてはＡｌ含有量を０．０１質量％以下としたものを用いる必要がある。より好ましいＡｌ含有量は０．００５質量％以下である。
【００１８】
Ｍｎ，Ｎｉはオーステナイト形成元素であり、ステンレス鋼のその組織制御上必要に応じてその含有量を調整することができる。
Ｍｎは多量に添加すると光輝焼鈍後の酸化皮膜中に濃化してＳｉＯ2の生成を妨げる。そのため、Ｍｎ含有量は２．０質量％を上限とする。酸化皮膜に及ぼすＮｉの影響は小さい。従来法により工業的に製造される各種ステンレス鋼に通常含まれる上限である１５質量％以下の範囲で添加することができる。
【００１９】
Ｃ，Ｃｒはフェライト形成元素であり、ステンレス鋼のその組織制御上必要に応じてその含有量を調整する。
Ｃは原板の強度等、機械的特性を調整する上でも重要な元素であるが、多量に含まれると粗大な共晶炭化物が生成して加工性の低下を招くことになる。そのため、Ｃ含有量は１．０質量％を上限とする。Ｃｒは原板の耐食性を改善する上で重要な元素であり、所望の耐食性を得るには少なくとも１０．０質量％を必要とする。しかしながら、３０．０質量％を超えて含有させた場合には靭性低下により加工性が損なわれる。このため、Ｃｒ含有量の上限は３０．０質量％とする。
【００２０】
前記したように、ステンレス鋼では、一般に耐食性や溶接性などを改善するためにＮｂ，Ｔｉを添加する場合が多い。その改善効果を得るためには、Ｎｂ，Ｔｉの一種又は二種をその合計量が０．１０質量％以上になるように添加することが好ましい。Ｎｂ＋Ｔｉ量が０．１０質量％に満たない場合には、光輝焼鈍時に生成される酸化皮膜への混在量が著しく低いため親水性を劣化させることは殆んどない。本発明にあっては、Ｎｂ，Ｔｉは必ずしも含有させる必要はないが、原板鋼中のＮｂ，Ｔｉ含有量が多くなると、酸化皮膜中のＮｂ，Ｔｉ比率が大きくなってその親水性を低下させるので、含有させる場合も、原板鋼中のＮｂ＋Ｔｉ含有量は２．０質量％を上限とする。
【００２１】
ステンレス鋼では、また、耐食性，耐候性，加工性などを向上させることを目的とし、必要に応じてＣｕ，Ｍｏ，Ｎなどが添加されている。
これらの成分も、その合計量が５．０質量％までであれば光輝焼鈍時に生成される酸化皮膜中への混入は少なく、酸化皮膜の親水性に及ぼす影響は殆んどない。したがって、本発明においても、Ｃｕ，Ｍｏ及びＮの一種又は二種以上を、それらの合計の上限値５．０質量％で添加してもよい。
【００２２】
次に、上記のような表面特性を有するステンレス鋼板の製造方法について説明する。
通常通りに均熱後に熱間圧延したステンレス鋼の熱延鋼帯を、焼鈍後、冷間圧延し、仕上げの光輝焼鈍を行う。
ステンレス鋼板の表面に形成される皮膜の組成に最も影響を及ぼすのは、仕上光輝焼鈍を行う際の焼鈍条件である。水素−窒素からなる雰囲気ガス中の水素比率が小さくなるとＳｉＯ2主体の酸化皮膜が生成しにくく、Ｃｒ，Ａｌ等の窒化物の生成を招きやすくなって親水性が低下する。親水性に優れる酸化皮膜組成を得るためには、水素比率が７０体積％以上の水素−窒素混合ガス雰囲気中で焼鈍を行う必要がある。
【００２３】
ＳｉＯ2を主体とする酸化皮膜を形成するためには、上記雰囲気中において、露点：−７０〜−５０℃，温度：８００〜９５０℃なる条件で焼鈍する必要がある。
露点が−５０℃を超えると酸化皮膜がＣｒ及びＦｅ主体の酸化物となるとともに酸化皮膜が厚くなりすぎて干渉色による着色（テンパーカラー）を生じる。一方、露点が−７０℃を下回る場合にはＳｉが還元されやすくなるためにＳｉＯ2を主体とする酸化皮膜が形成され難くなるとともに、皮膜中にＡｌが濃化しやすくなる。また、温度Ｔが８００℃未満或いは９５０℃を超える場合にも、Ｓｉが酸化皮膜中に十分に濃化せず、ＳｉＯ2を主体とする酸化皮膜が形成されない。
Ｎｂ，Ｔｉを０．１質量％を超えて添加したステンレス鋼の場合には、上記適正条件範囲外で焼鈍すると、酸化皮膜中にＮｂ，Ｔｉが濃化しやすく、親水性に優れる酸化皮膜の形成を妨げる。
これらの条件は、各種予備実験を繰り返すことにより、実験的に確認したものである。
【００２４】
なお、本発明におけるステンレス鋼板には、一般的なステンレス鋼の分類による、オーステナイト系，フェライト系，マルテンサイト系，フェライト＋マルテンサイト系，あるいはオーステナイト＋フェライト系などのいずれの鋼種を適用してもよい。
【実施例】
【００２５】
表１に示すフェライト系ステンレス鋼を常法にて溶製し、鍛造及び熱間圧延により板厚３ｍｍの熱延鋼帯にした。これに焼鈍と酸洗を施し、引き続き仕上冷延を施して板厚０．８ｍｍとした後、表２に示す種々の条件による仕上光輝焼鈍を施した。各仕上光輝焼鈍板から切り板サンプルを採取した。
各サンプルについて、Ｘ線光電子分光法により酸化皮膜最表面での各元素ピークの積分強度から元素比率を求めた。
さらに、各サンプルについて、静滴法によりイオン交換水０．１ｍｌの液滴との接触角を測定し、接触角が５０度以下の場合を親水性が優れるものとして評価した。
【００２６】
2007119856.tif 000002
【００２７】
各サンプルの光輝焼鈍条件，酸化皮膜組成並びに接触角を表２に示す。
本発明例である試験Ｎｏ．１〜８では、Ｓｉ比率の高い適正な酸化皮膜が形成されており、接触角が５０度以下となって優れた親水性を示していた。
これに対して、比較例の試験Ｎｏ．９〜１１では、光輝焼鈍の温度，湿度の条件が本発明範囲外であるために、酸化皮膜中におけるＳｉ比率が低く、接触角が５０度を超えるようになっている。また、比較例の試験Ｎｏ．１２では、原板のＡｌ含有量が本発明範囲を超えているため、光輝焼鈍後の酸化皮膜中のＡｌ比率が高くなり、接触角が５０度を超えるようになっている。さらに、比較例の試験Ｎｏ．１３では、原板のＳｉ含有量が本発明範囲を下回っているため、光輝焼鈍後の酸化皮膜中のＳｉ比率が低くなり、接触角が５０度を超えるようになっている。
このように、適正成分を有するステンレス鋼板を仕上光輝焼鈍する際に、鋼板表面に生成した酸化皮膜の組成を適正な範囲内に調整すると、親水性に優れたステンレス鋼板が得られることがわかる。
【００２８】
2007119856.tif 000003